【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
（Ａ）架橋反応をうける少なくとも１つの官能基を含む、少なくとも１種の水溶性成分、
（Ｂ）少なくとも１種のフィルム形成性ポリマー、及び
（Ｃ）成分（Ａ）及び（Ｂ）の組合せのみによって与えられるものよりも大きい水分バリア及び／又は水蒸気バリア性の少なくとも１つを与える、少なくとも１種の成分
を含む水性組成物。
【請求項２】
成分（Ａ）が、アクリルアミド系架橋可能ポリマー、ポリアミドアミン−エピハロヒドリン樹脂、ポリアミン、及びポリアミンの少なくとも１種から選択される、請求項１に記載の組成物。
【請求項３】
フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、請求項２に記載の組成物。
【請求項４】
フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニリデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、請求項３に記載の組成物。
【請求項５】
フィルム形成性ポリマーが、少なくとも１つの二重結合を有するアルキルハライト及びアルケンから誘導される繰り返し単位を含む、少なくとも１種のモノマーから誘導される少なくとも１種のポリマーから選択されるラテックスを含み、アルキルハライドが２〜１２の炭素原子を有し、そしてアルケンが２〜１２の炭素原子を有する、請求項２に記載の組成物。
【請求項６】
アルキルハライドがビニルハライドを含む、請求項５に記載の組成物。
【請求項７】
成分（Ｃ）が、サイジング用物質、アルケニルコハク酸無水物、脂肪酸、及びワックスエマルジョンの１種から選択される、請求項３に記載の組成物。
【請求項８】
サイジング用物質が、炭素原子数１６〜２２の脂肪酸から誘導されたケテンダイマー化合物である、請求項７に記載の組成物。
【請求項９】
ワックスエマルジョンが、スラック（ｓｌａｃｋ）ワックス又はミクロクリスタリンワックスの少なくとも１種から選択される、請求項７に記載の組成物。
【請求項１０】
（Ａ）＋（Ｂ）の（Ｃ）に対する乾燥重量比が、約９９：１〜１：９９である、請求項７に記載の組成物。
【請求項１１】
（Ａ）＋（Ｂ）の（Ｃ）に対する乾燥重量比が、約７０：３０〜１０：９０である、請求項１０に記載の組成物。
【請求項１２】
（Ａ）＋（Ｂ）の（Ｃ）に対する乾燥重量比が、約６０：４０〜３０：７０である、請求項１１に記載の組成物。
【請求項１３】
硬化した請求項１に記載の組成物でコートされた基体。
【請求項１４】
硬化した請求項２に記載の組成物でコートされた基体。
【請求項１５】
硬化した請求項１に記載の組成物を含むセルロース製品。
【請求項１６】
硬化した請求項２に記載の組成物を含むセルロース製品。
【請求項１７】
硬化した請求項１に記載の組成物でコートされた天井タイル。
【請求項１８】
硬化した請求項１に記載の組成物を含む不織製品。
【請求項１９】
硬化した請求項１に記載の組成物を含むラテックス増量剤。
【請求項２０】
硬化した請求項１の組成物を含む塗料。
【請求項２１】
成分（Ｃ）がサイジング用物質、アルケニルコハク酸無水物、脂肪酸及びワックスエマルジョンの１種から選択される、請求項４に記載の組成物。
【請求項２２】
（Ａ）及び（Ｂ）の（Ｃ）に対する乾燥重量比が、約９９：１〜約１：９９である、請求項２１に記載の組成物。
【請求項２３】
フルオチタン酸及びフルオジルコニウム酸の少なくとも１つから選択されるフルオ酸をさらに含む、硬化した請求項２２に記載の組成物でコートした金属基体であって、組成物が約１．５〜約５．０のｐＨを有する、金属基体。
【請求項２４】
硬化した請求項２２に記載の組成物含むセルロース製品。
【請求項２５】
硬化した請求項２２に記載の組成物を含むラテックス増量剤。
【請求項２６】
硬化した請求項２２に記載の組成物を含む非織製品。
【請求項２７】
コートされた基体を製造する方法であって、
（１）基体を
（Ａ）架橋反応をうける少なくとも１つの官能基を含む、少なくとも１種の水溶性成分、
（Ｂ）少なくとも１種のフィルム形成性ポリマー、及び
（Ｃ）成分（Ａ）及び（Ｂ）の組合せのみによって与えられるものよりも大きい水分バリア及び／又は水蒸気バリア性の少なくとも１つを与える、少なくとも１種の成分
を含む水性組成物でコートすること、
（２）基体上のコーティング組成物を硬化すること
を含む、前記の方法。
【請求項２８】
成分（Ａ）が、アクリルアミド系架橋可能ポリマー、ポリアミドアミン−エピハロヒドリン樹脂、ポリアミン類及びポリアミド類の少なくとも１種から選択される、請求項２７に記載の方法。
【請求項２９】
フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、請求項２８に記載の方法。
【請求項３０】
フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニリデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、請求項２９に記載の方法。
【請求項３１】
フィルム形成性ポリマーが、少なくとも１つの二重結合を有するアルキルハライト及びアルケンから誘導される繰り返し単位を含む、少なくとも１種のモノマーから誘導される少なくとも１種のポリマーから選択されるラテックスを含み、アルキルハライドが２〜１２の炭素原子を有し、そしてアルケンが２〜１２の炭素原子を有する、請求項２７に記載の方法。
【請求項３２】
成分（Ｃ）がサイジング用物質であり、サイジング用物質が炭素原子数１６〜２２の脂肪酸から誘導されたケテンダイマー化合物である、請求項２９に記載の方法。
【請求項３３】
成分（Ｃ）が、サイジング用物質、アルケニルコハク酸無水物、脂肪酸、及びワックスエマルジョンの１種から選択され、（Ａ）＋（Ｂ）の（Ｃ）に対する乾燥重量比が、約６０：４０〜３０：７０である、請求項２９に記載の方法。
【請求項３４】
組成物がフルオ酸をさらに含み、成分（Ｃ）が、サイジング用物質、アルケニルコハク酸無水物、脂肪酸、及びワックスエマルジョンの１種から選択される、請求項２９に記載の方法によって製造される金属基体。
【請求項３５】
フルオ酸が、フルオチタン酸及びフルオジルコニウム酸の少なくとも１種から選択される、請求項３４に記載の金属基体。
【請求項３６】
組成物が、約１．５〜約５．０のｐＨを有する、請求項３５に記載の金属基体。
【請求項３７】
成分（Ａ）がカチオン化されたポリアクリルアミドを含み、フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、請求項２８に記載の方法。
【請求項３８】
成分（Ｃ）がサイジング用物質、アルケニルコハク酸無水物、脂肪酸及びワックスエマルジョンの１種から選択される、請求項３７に記載の方法。
【請求項３９】
（Ａ）及び（Ｂ）の（Ｃ）に対する乾燥重量比が、約９９：１〜約１：９９である、請求項３８に記載の方法。
【請求項４０】
セルロース製品を製造するための方法であって、
（１）実質的に同時に、または逐次的に、セルロース繊維を含む系に組成物を加えること、ここで系は、水性系、フェルト、ウエブ、及びこれらの組合せの少なくとも１種から選択され、
組成物が、（Ａ）架橋反応をうける少なくとも１つの官能基を含む少なくとも１種の水溶性成分、（Ｂ）少なくとも１種のフィルム形成性ポリマー、及び（Ｃ）成分（Ａ）及び（Ｂ）の組合せのみによって与えられるものよりも大き水分バリア性及び／又は水蒸気バリア性の少なくとも１つを提供する少なくとも１種の成分を含む、前記の方法。
【請求項４１】
成分（Ａ）が、アクリルアミド系架橋可能ポリマー、ポリアミドアミン−エピハロヒドリン樹脂、ポリアミン、及びポリアミンの少なくとも１種から選択される、請求項４０に記載の方法。
【請求項４２】
フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、請求項４１に記載の方法。
【請求項４３】
フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニリデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、請求項４２に記載の方法。
【請求項４４】
フィルム形成性ポリマーが、少なくとも１つの二重結合を有するアルキルハライト及びアルケンから誘導される繰り返し単位を含む、少なくとも１種のモノマーから誘導された少なくとも１種のポリマーから選択されるラテックスを含み、アルキルハライドが２〜１２の炭素原子を有し、そしてアルケンが２〜１２の炭素原子を有する、請求項４１に記載の方法。
【請求項４５】
アルキルハライドがビニルハライドを含み、アルケンがオレフィンを含む、請求項４４に記載の方法。
【請求項４６】
アルキルハライドがビニルハライドを含み、そしてアルケンがエチレンを含む、請求項４４に記載の方法。
【請求項４７】
成分（Ｃ）が、サイジング用物質、アルケニルコハク酸無水物、脂肪酸、及びワックスエマルジョンの１種から選択される、請求項４２に記載の方法。
【請求項４８】
サイジング用物質が、炭素原子数１６〜２２の脂肪酸から製造されるケテンダイマー化合物である、請求項４７に記載の方法。
【請求項４９】
（Ａ）＋（Ｂ）の（Ｃ）に対する乾燥重量比が、約９９：１〜１：９９である、請求項４７に記載の方法。
【請求項５０】
（Ａ）＋（Ｂ）の（Ｃ）に対する乾燥重量比が、約６０：４０〜３０：７０である、請求項４９に記載の方法。
【請求項５１】
成分（Ａ）がカチオン化されたポリアクリルアミドを含み、フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、請求項４１に記載の方法。
【請求項５２】
成分（Ｃ）が、サイジング用物質、アルケニルコハク酸無水物、脂肪酸、及びワックスエマルジョンの１種から選択される、請求項５１に記載の方法。
【請求項５３】
（Ａ）＋（Ｂ）の（Ｃ）に対する乾燥重量比が、約６０：４０〜３０：７０である、請求項５１に記載の方法。
【請求項５４】
請求項５３に記載の方法によって製造されるセルロース製品。
【手続補正２】
【補正対象書類名】明細書
【補正対象項目名】０１７１
【補正方法】変更
【補正の内容】
【０１７１】
２４時間後及び７２時間後、少なくとも８．８のｐＨを有するＫＹＭＥＮＥ（Ｒ） ５５７Ｈ、ＡＩＲＦＬＥＸ（Ｒ） ４５３０及びＨｅｒｃｏｎ （Ｒ） ７０を含む板（試料４〜６）は、４．４〜５．０のｐＨを有するＫＹＭＥＮＥ（Ｒ） ５５７Ｈ、ＡＩＲＦＬＥＸ（Ｒ） ４５３０及びＨｅｒｃｏｎ （Ｒ） ７０を含む板（試料３）と比較したとき、低い百分率の端部膨潤を生じる。
[本発明の態様]
１．（Ａ）架橋反応をうける少なくとも１つの官能基を含む、少なくとも１種の水溶性成分、
（Ｂ）少なくとも１種のフィルム形成性ポリマー、及び
（Ｃ）成分（Ａ）及び（Ｂ）の組合せのみによって与えられるものよりも大きい水分バリア及び／又は水蒸気バリア性の少なくとも１つを与える、少なくとも１種の成分
を含む水性組成物。
２．成分（Ａ）が、アクリルアミド系架橋可能ポリマー、ポリアミドアミン−エピハロヒドリン樹脂、ポリアミン、及びポリアミンの少なくとも１種から選択される、１に記載の組成物。
３．成分（Ａ）が、アクリルアミド系架橋可能ポリマーを含む、２に記載の組成物。
４．成分（Ａ）が、カチオン的に官能化されたポリアクリルアミドを含む、３に記載の組成物。
５．成分（Ａ）の官能基が、エポキシ、アゼチジニウム（ａｚｅｔｉｄｉｎｉｕｍ）、アルデヒド、カルボキシル、アクリレート基及びその誘導体、アクリルアミド及びその誘導体、並びに第４アミンの少なくとも１種から選択される、２に記載の組成物。
６．成分（Ａ）の官能基が、エポキシ及びアゼチジニウムの少なくとも１種から選択される、５に記載の組成物。
７．フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、２に記載の組成物。
８．フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニリデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、７に記載の組成物。
９．フィルム形成性ポリマーが、少なくとも１つの二重結合を有するアルキルハライト及びアルケンから誘導される繰り返し単位を含む、少なくとも１種のモノマーから誘導される少なくとも１種のポリマーから選択されるラテックスを含み、アルキルハライドが２〜１２の炭素原子を有し、そしてアルケンが２〜１２の炭素原子を有する、２に記載の組成物。
１０．アルキルハライドがビニルハライドを含む、９に記載の組成物。
１１．アルキルハライドがビニルハライドを含み、そしてアルケンがオレフィンを含む、１０に記載の組成物。
１２．アルキルハライドがビニルハライドを含み、そしてアルケンがエチレンを含む、９に記載の組成物。
１３．ビニルハライドが塩化ビニルを含む、１２に記載の組成物。
１４．アルキルハライドが塩化ビニルを含み、アルケンがエチレンを含む、１３に記載の組成物。
１５．成分（Ｃ）が、サイジング用物質、アルケニルコハク酸無水物、脂肪酸、及びワックスエマルジョンの１種から選択される、７に記載の組成物。
１６．サイジング用物質が、炭素原子数１６〜２２の脂肪酸から誘導されたケテンダイマー化合物である、１５に記載の組成物。
１７．サイジング用物質が、炭素原子数１６〜１８の脂肪酸から誘導されたケテンダイマー化合物である、１６に記載の組成物。
１８．ワックスエマルジョンが、スラック（ｓｌａｃｋ）ワックス又はミクロクリスタリンワックスの少なくとも１種から選択される、１５に記載の組成物。
１９．（Ａ）＋（Ｂ）の（Ｃ）に対する乾燥重量比が、約９９：１〜１：９９である、１５に記載の組成物。
２０．（Ａ）＋（Ｂ）の（Ｃ）に対する乾燥重量比が、約７０：３０〜１０：９０である、１９に記載の組成物。
２１．（Ａ）＋（Ｂ）の（Ｃ）に対する乾燥重量比が、約６０：４０〜３０：７０である、２０に記載の組成物。
２２．さらに、フルオ酸（ｆｌｕｏａｃｉｄ）を含む、１５に記載の方法。
２３．さらに、フルオ酸（ｆｌｕｏａｃｉｄ）を含む、１９に記載の方法。
２４．硬化した１に記載の組成物でコートされた基体。
２５．硬化した２に記載の組成物でコートされた基体。
２６．硬化した２２に記載の組成物でコートされた金属基体。
２７．フルオ酸が、フルオチタン酸及びフルオジルコニウム酸の少なくとも１つから選択される、２６に記載の金属基体。
２８．組成物が約１．５〜約５．０のｐＨを有する、２７に記載の金属基体。
２９．硬化した２３に記載の組成物でコートされた金属基体。
３０．フルオ酸が、フルオ酸が、フルオチタン酸及びフルオジルコニウム酸の少なくとも１つから選択される、２９に記載の金属基体。
３１．組成物が約１．５〜約５．０のｐＨを有する、３０に記載の金属基体。
３２．硬化した１に記載の組成物を含むセルロース製品。
３３．硬化した２に記載の組成物を含むセルロース製品。
３４．硬化した１に記載の組成物でコートされた天井タイル。
３５．硬化した１に記載の組成物を含む不織製品。
３６．硬化した１に記載の組成物を含むラテックス増量剤。
３７．硬化した１の組成物を含む塗料。
３８．成分（Ｃ）がサイジング用物質、アルケニルコハク酸無水物、脂肪酸及びワックスエマルジョンの１種から選択される、８に記載の組成物。
３９．（Ａ）及び（Ｂ）の（Ｃ）に対する乾燥重量比が、約９９：１〜約１：９９である、３８に記載の組成物。
４０．さらに、フルオ酸を含む、３９に記載の組成物
４１．硬化した４０に記載の組成物でコートした金属基体。
４２．フルオ酸が、フルオチタン酸及びフルオジルコニウム酸の少なくとも１つから選択される、４１に記載の金属基体。
４３．組成物が約１．５〜約５．０のｐＨを有する、４２に記載の金属基体。
４４．硬化した３９に記載の組成物含むセルロース製品。
４５．硬化した３９に記載の組成物を含むラテックス増量剤。
４６．硬化した３９に記載の組成物を含む非織製品。
４７．コートされた基体を製造する方法であって、
（１）基体を
（Ａ）架橋反応をうける少なくとも１つの官能基を含む、少なくとも１種の水溶性成分、
（Ｂ）少なくとも１種のフィルム形成性ポリマー、及び
（Ｃ）成分（Ａ）及び（Ｂ）の組合せのみによって与えられるものよりも大きい水分バリア及び／又は水蒸気バリア性の少なくとも１つを与える、少なくとも１種の成分
を含む水性組成物でコートすること、
（２）基体上のコーティング組成物を硬化すること
を含む、前記の方法。
４８．成分（Ａ）が、アクリルアミド系架橋可能ポリマー、ポリアミドアミン−エピハロヒドリン樹脂、ポリアミン類及びポリアミド類の少なくとも１種から選択される、４７に記載の方法。
４９．成分（Ａ）が、アクリルアミド系架橋可能ポリマーを含む、４８に記載の方法。
５０．成分（Ａ）が、カチオン官能化されたポリアクリルアミドを含む、４８に記載の方法。
５１．成分（Ａ）の官能基が、エポキシ、アゼチジニウム（ａｚｅｔｉｄｉｎｉｕｍ）、アルデヒド、カルボキシル基、アクリレート及びその誘導体、アクリルアミド及びその誘導体、並びに第４アミンの少なくとも１種から選択される、４８に記載の方法。
５２．成分（Ａ）の官能基が、エポキシ及びアゼチジニウムの少なくとも１種から選択される、５１に記載の方法。
５３．フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、４８に記載の方法。
５４．フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニリデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、５３に記載の方法。
５５．フィルム形成性ポリマーが、少なくとも１つの二重結合を有するアルキルハライト及びアルケンから誘導される繰り返し単位を含む、少なくとも１種のモノマーから誘導される少なくとも１種のポリマーから選択されるラテックスを含み、アルキルハライドが２〜１２の炭素原子を有し、そしてアルケンが２〜１２の炭素原子を有する、４７に記載の方法。
５６．アルキルハライドがビニルハライドを含み、アルケンがオレフィンを含む、５５に記載の方法。
５７．アルキルハライドがビニルハライドを含み、そしてアルケンがエチレンを含む、５５に記載の方法。
５８．成分（Ｃ）が、サイジング用物質、アルケニルコハク酸無水物、脂肪酸、及びワックスエマルジョンの１種から選択される、５３に記載の方法。
５９．サイジング用物質が、炭素原子数１６〜２２の脂肪酸から誘導されたケテンダイマー化合物である、５８に記載の方法。
６０．（Ａ）＋（Ｂ）の（Ｃ）に対する乾燥重量比が、約９９：１〜１：９９である、５８に記載の方法。
６１．（Ａ）＋（Ｂ）の（Ｃ）に対する乾燥重量比が、約６０：４０〜３０：７０である、６０に記載の方法。
６２．フルオ酸をさらに含む、５８に記載の方法。
６３．フルオ酸をさらに含む、６０に記載の方法。
６４．６２に記載の方法によって製造される金属基体。
６５．フルオ酸が、フルオチタン酸及びフルオジルコニウム酸の少なくとも１種から選択される、６４に記載の金属基体。
６６．組成物が、約１．５〜約５．０のｐＨを有する、６５に記載の金属基体。
６７．６３に記載の方法によって製造される金属基体。
６８．フルオ酸が、フルオチタン酸及びフルオジルコニウム酸の少なくとも１種から選択される、６７に記載の金属基体。
６９．組成物が、約１．５〜約５．０のｐＨを有する、６８に記載の金属基体。
７０．フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、５０に記載の方法。
７１．成分（Ｃ）がサイジング用物質、アルケニルコハク酸無水物、脂肪酸及びワックスエマルジョンの１種から選択される、７０に記載の方法。
７２．（Ａ）及び（Ｂ）の（Ｃ）に対する乾燥重量比が、約９９：１〜約１：９９である、７１に記載の方法。
７３．さらに、フルオ酸を含む、７２に記載の方法。
７４．７３に記載の方法によって製造される金属基体。
７５．フルオ酸が、フルオチタン酸及びフルオジルコニウム酸の少なくとも１つから選択される、７４に記載の金属基体。
７６．組成物が約１．５〜約５．０のｐＨを有する、７５に記載の金属基体。
７７．セルロース製品を製造するための方法であって、
（１）実質的に同時に、または逐次的に、セルロース繊維を含む系に組成物を加えること、ここで系は、水性系、フェルト、ウエブ、及びこれらの組合せの少なくとも１種から選択され、
組成物が、（Ａ）架橋反応をうける少なくとも１つの官能基を含む少なくとも１種の水溶性成分、（Ｂ）少なくとも１種のフィルム形成性ポリマー、及び（Ｃ）成分（Ａ）及び（Ｂ）の組合せのみによって与えられるものよりも大き水分バリア性及び／又は水蒸気バリア性の少なくとも１つを提供する少なくとも１種の成分を含む、前記の方法。
７８．成分（Ａ）が、アクリルアミド系架橋可能ポリマー、ポリアミドアミン−エピハロヒドリン樹脂、ポリアミン、及びポリアミンの少なくとも１種から選択される、７７に記載の方法。
７９．成分（Ａ）が、アクリルアミド系架橋可能ポリマーを含む、７８に記載の方法。
８０．成分（Ａ）が、カチオン的に官能化されたポリアクリルアミドを含む、７９に記載の方法。
８１．成分（Ａ）の官能基が、エポキシ、アゼチジニウム（ａｚｅｔｉｄｉｎｉｕｍ）、アルデヒド、カルボキシル、アクリレート及び誘導体、アクリルアミド及び誘導体、並びに第４アミンの少なくとも１種から選択される、７８に記載の方法。
８２．成分（Ａ）の官能基が、エポキシ及びアゼチジニウムの少なくとも１種から選択される、８１に記載の方法。
８３．フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、７８に記載の方法。
８４．フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニリデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、８３に記載の方法。
８５．フィルム形成性ポリマーが、少なくとも１つの二重結合を有するアルキルハライト及びアルケンから誘導される繰り返し単位を含む、少なくとも１種のモノマーから誘導された少なくとも１種のポリマーから選択されるラテックスを含み、アルキルハライドが２〜１２の炭素原子を有し、そしてアルケンが２〜１２の炭素原子を有する、７８に記載の方法。
８６．アルキルハライドがビニルハライドを含み、アルケンがオレフィンを含む、８５に記載の方法。
８７．アルキルハライドがビニルハライドを含み、そしてアルケンがエチレンを含む、８５に記載の方法。
８８．成分（Ｃ）が、サイジング用物質、アルケニルコハク酸無水物、脂肪酸、及びワックスエマルジョンの１種から選択される、８３に記載の方法。
８９．サイジング用物質が、炭素原子数１６〜２２の脂肪酸から製造されるケテンダイマー化合物である、８８に記載の方法。
９０．（Ａ）＋（Ｂ）の（Ｃ）に対する乾燥重量比が、約９９：１〜１：９９である、８８に記載の方法。
９１．（Ａ）＋（Ｂ）の（Ｃ）に対する乾燥重量比が、約６０：４０〜３０：７０である、９０に記載の方法。
９２．フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、８０に記載の方法。
９３．成分（Ｃ）が、サイジング用物質、アルケニルコハク酸無水物、脂肪酸、及びワックスエマルジョンの１種から選択される、９２に記載の方法。
９４．（Ａ）＋（Ｂ）の（Ｃ）に対する乾燥重量比が、約６０：４０〜３０：７０である、９２に記載の方法。
９５．９４に記載の方法によって製造されるセルロース製品。
９６．９４に記載の方法によって製造されるラテックス増量剤。
９７．９４に記載の方法によって製造される不繊製品。
９８．金属表面上の、実質的にクロムを含まない、その場で乾燥された化成被覆を形成する方法であって、
（１）（Ａ）架橋反応をうける少なくとも１つの官能基を含む少なくとも１種の水溶性成分、（Ｂ）少なくとも１つのフィルム形成性ポリマー、及び（Ｃ）成分（Ａ）及び（Ｂ）の組合せのみによって与えられるものよりも大きい水分バリア及び／又は水蒸気バリア性の少なくとも１つを与える、少なくとも１種の成分を含む水性組成物、
（２）フルオ酸
を金属表面に施すことを含み、
（１）の組成物の量が約０．１〜約９０重量％であり、フルオ酸の量が約０．２〜約２０重量％である、前記の方法。
９９．フルオ酸が、フルオチタン酸及びフルオジルコン酸の少なくとも１種から選択される、９８に記載の方法。
１００．組成物が、約１．５〜約５．０のｐＨを有する、９９に記載の方法。
１０１．成分（Ａ）が、アクリルアミド系架橋可能ポリマー、ポリアミドアミン−エピハロヒドリン樹脂、ポリアミン類及びポリアミド類の少なくとも１種から選択される、１００に記載の方法。
１０２．成分（Ａ）が、アクリルアミド系架橋可能ポリマーを含む、１０１に記載の方法。
１０３．成分（Ａ）の官能基が、エポキシ、アゼチジニウム（ａｚｅｔｉｄｉｎｉｕｍ）、アルデヒド、カルボキシル、アクリレート及び誘導体、アクリルアミド及び誘導体、並びに第４アミンの少なくとも１種から選択される、１０１に記載の方法。
１０４．成分（Ａ）の官能基が、エポキシ及びアゼチジニウムの少なくとも１種から選択される、１０３に記載の方法。
１０５．フィルム形成性ポリマーが、炭素原子数２〜１２のアルキルハライド、炭素原子数２〜１２のアルケンハライド、炭素原子数２〜１２のアルキルアクリルアミド類、炭素原子数２〜１２のアルケンアクリルアミド類、炭素原子数２〜１２のアルキルアクリレート類、及び炭素原子数２〜１２のアルケンアクリレート類のモノマーから誘導される少なくとも１種のポリマーから選択される、１０１に記載の方法。
１０６．フィルム形成性ポリマーが、スチレン、ジメチルスチレン、ビニルトルエン、クロロプレン、ブタジエン、エチレン、アクリルアミド、アクリロニトリル、アクロレイン、メチルアクリレート、エチルアクリレート、アクリル酸、メタクリル酸、メチルメタクリレート、ｎ−ブチルアクリレート、塩化ビニリデン、ビニルエステル、塩化ビニル、酢酸ビニル、アクリル化ウレタン、ヒドロキシエチルアクリレート、ジメチルアミノエチレンアクリレート、及び酢酸ビニルの少なくとも１種から選択される少なくとも１種のモノマーから誘導される少なくとも１種のポリマーから選択される、１０５に記載の方法。
１０７．フィルム形成性ポリマーが、少なくとも１つの二重結合を有するアルキルハライト及びアルケンから誘導される繰り返し単位を含む、少なくとも１種のモノマーから誘導された少なくとも１種のポリマーから選択されるラテックスを含み、アルキルハライドが２〜１２の炭素原子を有し、そしてアルケンが２〜１２の炭素原子を有する、９９に記載の方法。
１０８．成分（Ｃ）が、サイジング用物質、アルケニルコハク酸無水物、脂肪酸、及びワックスエマルジョンの１種から選択される、１０５に記載の方法。
１０９．サイジング用物質が、炭素原子数１６〜２２の脂肪酸から製造されるケテンダイマー化合物である、１０８に記載の方法。
１１０．（Ａ）＋（Ｂ）の（Ｃ）に対する乾燥重量比が、約９９：１〜１：９９である、１０８に記載の方法。
１１１．（Ａ）＋（Ｂ）の（Ｃ）に対する乾燥重量比が、約６０：４０〜３０：７０である、１１０に記載の方法。
１１２．９８に記載の方法によって製造される金属基体。
１１３．１０１に記載の方法によって製造される金属基体。
１１４．１０５に記載の方法によって製造される金属基体。
１１５．１０７に記載の方法によって製造される金属基体。
１１６．１１０に記載の方法によって製造される金属基体。